(57)【要約】      （修正有）【課題】基体フィルムの展張時における引っ張り強度を向上させて、裾部の固定に伴う破れと展張後の孔開けに伴い切れ目ができても切れ目から破れが広がることを防止することができるハウス用被覆材を提供する。【解決手段】基体フィルム１の厚さが４５〜５５μｍであり、中間層として、メタロセン触媒直鎖状低密度ポリエチレン（メタロセン系ＬＬＤＰＥ）１０〜４５重量％とエチレン−酢酸ビニル共重合体（ＥＶＡ）２５〜８０重量％を配合することにより、メタロセン触媒直鎖状低密度ポリエチレンの持つ方向性が緩和されると同時に、引っ張り強度が高くなる。そして、内層が、エチレン−酢酸ビニル共重合体を主成分とする層であり、外層が、メタロセン触媒直鎖状低密度ポリエチレンを主成分とする層である。【選択図】図１
2014217335.tif 000002
【特許請求の範囲】
【請求項１】
ポリオレフィン系樹脂を主成分とした内層と中間層と外層からなる透明な基体フィルムを有し、前記基体フィルムを展張して作物栽培用のハウスが建てられ、前記ハウスの裾部となる前記基体フィルムの端部が地面に対して開閉不能に配置され、展張した前記基体フィルムに貫通孔が開けられるハウス用被覆材であって、
前記基体フィルムの厚さが４５〜５５μｍであり、
前記内層が、エチレン−酢酸ビニル共重合体を主成分とする層であり、
前記中間層が、メタロセン触媒直鎖状低密度ポリエチレンの含有量が１０〜４５重量％とエチレン−酢酸ビニル共重合体の含有量が２５〜８０重量％の混合樹脂を主成分とする層であり、
前記外層が、メタロセン触媒直鎖状低密度ポリエチレンを主成分とする層であることを特徴とするハウス用被覆材。
【請求項２】
前記内層、前記中間層、前記外層の中の一層又は数層若しくは全層に適量の紫外線吸収剤を１種類又は数種類配合して、波長３２５ｎｍにおける基体フィルムの紫外線透過率が７０％以下であり、ニンジン栽培用であることを特徴とする請求項１記載のハウス用被覆材。
【請求項３】
前記中間層にハイドロタルサイトが３〜１５重量％配合されることを特徴とする請求項１記載のハウス用被覆材。
【発明の詳細な説明】
【技術分野】
【０００１】
本発明は、農作物の生育を促す作物栽培用のハウスに用いられるハウス用被覆材に関するものである。
【背景技術】
【０００２】
ハウス栽培は、ハウスの裾部となるフィルムをまくり開口させることで、換気と温度調節が行われるものが主流であり、それに用いられるフィルムは、３〜４年程度連続して使用していた。
しかし、この種のハウスは、裾換気を行うために構造が複雑化するだけでなく、作業効率の向上を図って、自動巻き上げ方式を採用した場合には、設備コストが過大になり易い。
そこで、例えばベトコンハウス，トンネルハウス，ミニパイプハウスなどと呼ばれる、簡易的な構造のハウスが普及している。その大きさは、作業者が少し足や腰を曲げて姿勢を低くする程度の高さや、それよりも少し高く作業者と略同じ高さなど、裾換気タイプのハウスに比べて小型のものが多い。
このような簡易構造のハウスは、それを建てる際に、その裾部となるフィルムの端部を地中に埋めるか、又は土嚢などの重りを載せることにより、地面に対して開閉不能に配置し、裾換気を行わない点において異なる。
さらに、簡易構造のハウスは、季節の進みに合わせてフィルムに対し直接貫通孔を開けることにより、換気と温度調節が行われる。それに用いられるフィルムは、孔開けされるため、１シーズン毎に張り替えられている。
【０００３】
下記特許文献１に記載の従来技術では、ニードルにより孔空け加工を行い得られた孔を複数有する農業用フィルムが、ポリオレフィン系樹脂組成物からなる基体フィルムを、展張時に外側となる外層、中間層、内層の少なくとも３層以上からなる多層フィルムとし、中間層に、エチレン−酢酸ビニル共重合体を４５重量％以上１００重量％以下、好ましくは５５重量％以上９８重量％以下含有する樹脂組成物を用いることが開示されている。
【先行技術文献】
【特許文献】
【０００４】
【特許文献１】特開２００７−８９４９３号公報
【発明の概要】
【発明が解決しようとする課題】
【０００５】
しかし乍ら、このような従来技術では、中間層に配合されるエチレン−酢酸ビニル共重合体の含有量が多く（８０重量％以上）なると、基体フィルム全体の強度が劣るため、ベトコンハウスなどと呼ばれる簡易構造のハウスに用いると、基体フィルムが破れ易くて温室効果が得られなくなるという問題がある。
具体例を挙げると、簡易構造のハウスを建てる際に、その裾部となる基体フィルムの端部を足の踏み込みなどで地中に埋め込んだり、裾部となる基体フィルムの端部に土嚢などの重りを載せたりすると、基体フィルムが引っ張られる。しかし、基体フィルムの引っ張り強度が不足するため、裾部となる基体フィルムの端部を足で踏み込んだ時や、裾部となる基体フィルムの端部に重りを載せた時に、基体フィルムが破れてしまう。
さらに、基体フィルムに直接貫通孔を開けると、基体フィルムの引っ張り強度が不足するため、強風などの外力で貫通孔の孔縁に切れ目ができ、この切れ目が広がり裂けてしまう。
【０００６】
本発明は、このような問題に対処することを課題の一例とするものである。すなわち、基体フィルムの展張時における引っ張り強度を向上させて、裾部の固定に伴う破れと展張後の孔開けに伴い切れ目ができても切れ目から破れが広がることを防止すること、などが本発明の目的である。
【課題を解決するための手段】
【０００７】
このような目的を達成するために、本発明によるハウス用被覆材は、以下の独立請求項に係る構成を少なくとも具備するものである。
［請求項１］  ポリオレフィン系樹脂を主成分とした内層と中間層と外層からなる透明な基体フィルムを有し、前記基体フィルムを展張して作物栽培用のハウスが建てられ、前記ハウスの裾部となる前記基体フィルムの端部が地面に対して開閉不能に配置され、展張した前記基体フィルムに貫通孔が開けられるハウス用被覆材であって、前記基体フィルムの厚さが４５〜５５μｍであり、前記内層が、エチレン−酢酸ビニル共重合体を主成分とする層であり、前記中間層が、メタロセン触媒直鎖状低密度ポリエチレンの含有量が１０〜４５重量％とエチレン−酢酸ビニル共重合体の含有量が２５〜８０重量％の混合樹脂を主成分とする層であり、前記外層が、メタロセン触媒直鎖状低密度ポリエチレンを主成分とする層であることを特徴とするハウス用被覆材。
【発明の効果】
【０００８】
このような特徴を有する本発明のハウス用被覆材は、基体フィルムの厚さが４５〜５５μｍであり、中間層として、メタロセン触媒直鎖状低密度ポリエチレン（メタロセン系ＬＬＤＰＥ）１０〜４５重量％とエチレン−酢酸ビニル共重合体（ＥＶＡ）２５〜８０重量％を配合することにより、メタロセン触媒直鎖状低密度ポリエチレンの持つ方向性が緩和されると同時に、引っ張り強度が高くなる。そして、内層が、エチレン−酢酸ビニル共重合体を主成分とする層であり、外層が、メタロセン触媒直鎖状低密度ポリエチレンを主成分とする層であれば、上記効果を阻害することがない。
したがって、基体フィルムの展張時における引っ張り強度を向上させて、裾部の固定に伴う破れと展張後の孔開けに伴い切れ目ができても切れ目から破れが広がることを防止することができる。
その結果、エチレン−酢酸ビニル共重合体（ＥＶＡ）の含有量が８０重量％以上の中間層を有する従来のものに比べ、基体フィルムを展張してハウスの裾部となる基体フィルムの端部を地面に対して開閉不能に配置する際に、裾部を踏んでも基体フィルムが破れ難くなる。
さらに、展張後に貫通孔が基体フィルムに開けられても、強風などの外力で貫通孔に切れ目ができても、切れ目から破れ難くなり、切れや破れによってハウスが使用不能になることがない。
【０００９】
特に、内層、中間層、外層の中の一層又は数層若しくは全層に適量の紫外線吸収剤を１種類又は数種類配合して、波長３２５ｎｍにおける基体フィルムの紫外線透過率が７０％以下であり、ニンジン栽培用である中間層にハイドロタルサイトが３〜１５重量％配合される場合には、ニンジンの地上部（葉と茎）が大きく育ち、ニンジン収穫機で葉を掴み上げ損ねることなく好適に収穫できる。
その結果、作業性に優れる。
【００１０】
さらに、中間層にハイドロタルサイトが３〜１５重量％配合される場合でも、中間層の主成分となるメタロセン触媒直鎖状低密度ポリエチレン（メタロセン系ＬＬＤＰＥ）とエチレン−酢酸ビニル共重合体（ＥＶＡ）との組み合わせにより、好適な強度特性となる。
また、内層に防曇剤が配合される場合には、内層の主成分となるエチレン−酢酸ビニル共重合体（ＥＶＡ）は防曇剤の保持性がよい。
【図面の簡単な説明】
【００１１】
【図１】本発明の実施形態に係るハウス用被覆材が用いられた簡易構造ハウスの全体構成を示す説明図（一部切欠斜視図）である。
【発明を実施するための形態】
【００１２】
以下、本発明の実施形態を説明する。
本発明の実施形態に係るハウス用被覆材は、ポリオレフィン系樹脂を主成分として内層と中間層と外層からなる透明な基体フィルム１を有している。基体フィルム１は、インフレーション成形などの成形方法によって、厚さが約４５〜５５μｍ程度（好ましくは５０μｍ）の多層構造に形成されている。この基体フィルム１を用いて、図１に示されるように、ベトコンハウス、トンネルハウス、ミニパイプハウスなどと呼ばれる、簡易的な構造のハウスＡが建てられる。
この簡易的な構造のハウスＡは、その裾部Ａ１となる基体フィルム１の端部１ａが地面Ｇに対して開閉不能に配置され、その天井面や側面などの壁面部Ａ２となる基体フィルム１の展張部１ｂに、季節の進みに合わせて貫通孔２が後から開けられる。
貫通孔２の数及び大きさは、ハウスＡの体積や外気温度の上昇具合などに対応して設定されるが、一例として直径１０ｃｍ程度の円形孔を、基体フィルム１が展張した状態で孔開け機により貫通開穿することが好ましい。
【００１３】
このようなハウスＡの設置方法としては、先ず地面Ｇにパイプなどの骨組みＡ３を移動不能に組み立て、その次に、骨組みＡ３の外側に沿って基体フィルム１を展開して張り、骨組みＡ３に被せる。
地面Ｇに対するハウスＡの裾部Ａ１の配置例としては、図１に示されるように、裾部Ａ１となる基体フィルム１の端部１ａを地面Ｇに沿わせて土を盛り、足で踏み込むなどして地中に埋め込み固定することが行われている。
また、その他の配置例として図示しないが、裾部Ａ１となる基体フィルム１の端部１ａを地中に挿入し、足で踏み込むことで、地面Ｇに対して移動不能に配置することも可能である。
さらに、このようなハウスＡで栽培される好適な農作物としては、おおよそ秋（９月〜１１月頃）に種をまき、気温の上がる春（３〜５月好適）に収穫を迎える作物であり、春野菜全般が対象となる。特に、農作物としてニンジンなどの根菜類が好ましく用いられ、ニンジン収穫機などの収穫機を用いて収穫することが好ましい。
【００１４】
［内層について］
内層は、エチレン−酢酸ビニル共重合体（ＥＶＡ）を主成分とする層にする。詳しくは、酢酸ビニル（ＶＡ）が５〜１０％のエチレン−酢酸ビニル共重合体（ＥＶＡ）を用いることが好ましい。
このＥＶＡ（ＶＡ５％）としては、日本ユニカー株式会社製のＮＵＣ３２２３が該当する。
さらに、内層には、防曇剤を配合することが好ましい。防曇剤としては、多価アルコールと高級脂肪酸（ヒドロキシ脂肪酸を含む）とからなる部分エステル化物を主成分とする防曇剤が好ましく用いられる。多価アルコールとしてソルビタンを用いることが特に好ましい。
また、その他の添加剤として、フェノール系酸化防止剤やリン系酸化防止剤などからなる酸化防止剤（抗酸化剤），ヒンダードアミン系光安定剤（ＨＡＬＳ）などからなる光安定剤等を内層に配合することが好ましい。
なお、内層にメタロセン触媒直鎖状低密度ポリエチレンを用いることは、防曇剤の保持性が劣るので、好ましくない。
【００１５】
［中間層について］
中間層は、複数種類の樹脂成分を混合して十分な引っ張り強度が得られる層とする。しかしながら、一般に引っ張り強度の高い樹脂成分を選択すると、結晶構造による方向性が強くなるので、引っ張り強度を高めながら結晶構造による方向性が強くならないようにブレンドする樹脂成分を選択する。具体的には、メタロセン触媒直鎖状低密度ポリエチレン（メタロセン系ＬＬＤＰＥ）の含有量が１０〜４５重量％とエチレン−酢酸ビニル共重合体（ＥＶＡ）の含有量が２５〜８０重量％の混合樹脂を主成分とする層にする。
【００１６】
メタロセン触媒直鎖状低密度ポリエチレン（メタロセン系ＬＬＤＰＥ）は、引裂・引張・突き刺し強度・耐ピンホール特性等において総合的に優れた性質を持っている。しかし、メタロセン系ＬＬＤＰＥの含有量が多くなるほど、その生産時の流れ方向に分子が並んで、この結晶構造に強度が依存するために方向性が強くなって、流れ方向へ切れ目が入ると、切れ目がすぐに広がるという特性がある。これに対してエチレン−酢酸ビニル共重合体（ＥＶＡ）をブレンドさせる。ＥＶＡは、柔軟性に富み、且つ耐候性，耐薬品性，透明性に優れた樹脂材料である。中間層の樹脂成分としてメタロセン系ＬＬＤＰＥにＥＶＡを含ませることにより、高い引っ張り強度を保ちながら、メタロセン系ＬＬＤＰＥの持つ方向性を緩和する効果があることを見出した。これによって、中間層の引っ張り強度を向上させて、孔開けにより切れ目が発生しても広がり難くなるようにしている。
メタロセン系ＬＬＤＰＥとしては、日本ポリプロ株式会社製のＳＦ９４１が該当する。
ＥＶＡとしては、ＶＡが５％以上のものを用いることが好ましい。このＥＶＡ（ＶＡ２１％）としては、日本ユニカー株式会社製のＮＵＣ３７６５Ｄが該当する。
【００１７】
また、中間層は、ハイドロタルサイトを含ませることで、更なる特殊性能を付加することができる。
ハイドロタルサイトは、赤外線吸収性能とエチレン−酢酸ビニル共重合体やメタロセン触媒直鎖状低密度ポリエチレンとほとんど同一の屈折率を持つため、ハウス用被覆材の保温剤として適した性質を有している。例えば、中間層にハイドロタルサイトを３〜１５重量％程度配合することが好ましい。
このハイドロタルサイトとしては、協和化学工業製のＤＨＴ−４Ａが該当する。
また、その他の添加剤として、酸化防止剤（抗酸化剤），光安定剤，防曇剤等を中間層に配合することが好ましい。
【００１８】
［外層について］
外層は、メタロセン触媒直鎖状低密度ポリエチレン（メタロセン系ＬＬＤＰＥ）を主成分とする。
さらに、外層には、低密度ポリエチレン（ＬＤＰＥ）を配合することが、インフレーション成形機（インフレ機、インフレーション押出成形機、インフレーション押出機）の加工上好ましい。このＬＤＰＥとしては、日本ユニカー株式会社製のＤＦＤ０１１１が該当する。
また、外層には、シリカ系のアンチブロッキング剤，オレイン酸ビスアミドなどからなるスリップ剤，酸化防止剤（抗酸化剤），光安定剤等を外層に配合することが好ましい。
なお、外層にエチレン−酢酸ビニル共重合体（ＥＶＡ）を配合すると、傷つきやすくなり、汚れが付着しやすくなるため好ましくない。
【００１９】
［根菜類用の基体フィルムについて］
特に、ニンジンの場合は、波長が３００〜３８０ｎｍの紫外線を制限すると、ニンジンの地上部（葉と茎）が大きく育ち、ニンジン収穫機で葉を掴み上げ損ねることなく好適に収穫できる。
しかし、前述のように基体フィルム１の厚みが５０μｍ程度で薄いため、そのままでは紫外線透過率は８０％程度となる。それにより、葉の成長が不足するため、ニンジン収穫機による収穫時に、葉を掴み上げ損ねて収穫困難となる場合がある。
このような問題を解決するため、基体フィルム１の中に紫外線吸収剤を配合し、波長３２５ｎｍにおける紫外線透過率を７０％以下、好ましくは６０％以下にすることにより、ニンジン用として好適となる。
これは、公知の紫外線吸収剤を適量配合させることで実現できる。その具体例としては、基体フィルム１において内層、中間層、外層の中の一層又は数層若しくは全層に適量の紫外線吸収剤を１種類又は数種類配合させる。各層の紫外線吸収剤の配合割合は、層全体の０．０１〜０．２０重量％の範囲で調整を行い、基体フィルム１全体の紫外線透過率を設定することが好ましい。
【００２０】
使用される公知の紫外線吸収剤としては、例えば（２−［５−クロロ（２Ｈ）−ベンゾトリアゾール−２−イル］−４−メチル−６−（ｔｅｒｔ−ブチル）フェノール）（最大吸収波長：３５３ｎｍ）や２，４−ジ−ｔｅｒｔ−ブチル−６−（５−クロロベンゾトリアゾール−２−イル）フェノール（最大吸収波長：３５２ｎｍ）、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類；２−（２’−ヒドロキシ−５’−メチルフェニル）ベンゾトリアゾール、２−（２’−ヒドロキシ−３’，５’−ジ第三ブチルフェニル）ベンゾトリアゾール、２−（２’−ヒドロキシ−３’，５’−ジ第三ブチルフェニル）−５−クロロベンゾトリアゾール、２−（２’−ヒドロキシ−３’−第三ブチル−５’−メチルフェニル）−５−クロロベンゾトリアゾール、２−（２’−ヒドロキシ−５’−第三オクチルフェニル）ベンゾトリアゾール、２−（２’−ヒドロキシ−３’．５’−ジクミルフェニル）ベンゾトリアゾール、２，２’−メチレンビス（４−第三オクチル−６−ベンゾトリアゾリル）フェノール等の２−（２’−ヒドロキシフェニル）ベンゾトリアゾール類；フェニルサリシレート、レゾルシノールモノベンゾエート、２，４−ジ第三ブチルフェニル−３’，５’−ジ第三ブチル−４’−ヒドロキシベンゾエート、２，４−ジ第三アミルフェニル−３’，５’−ジ第三ブチル−４’−ヒドロキシベンゾエート、ヘキサデシル−３，５−ジ第三ブチル−４−ヒドロキシベンゾエート等のベンゾエート類；２−エチル−２’−エトキシオキザニリド、２−エトキシ−４’−ドデシルオキザニリド等の置換オキザニリド類；エチル−α−シアノ−β，β−ジフェニルアクリレート、メチル−２−シアノ−３−メチル−３−（ｐ−メトキシフェニル）アクリレート等のシアノアクリレート類；２−（４，６−ジフェニル−１，３，５−トリアジン−２−イル）−５−［（ヘキシル）オキシ］−フェノール、２−［４，６−ビス（２，４−ジメチルフェニル）−１，３，５−トリアジン−２−イル］−５−（オクチロキシ）フェノール等のトリアジン類等があげられる。
また、酸化亜鉛、酸化セリウム等の無機酸化物系紫外線吸収剤も挙げられる。これらの紫外線吸収剤は、一種又は二種以上を併用して用いられる。
【００２１】
［製造方法］
インフレーション成形機によるインフレーション製法で、前記の内層を外側にして多層構造の基体フィルム１をチューブ状に成形する。その後、チューブのサイドまたはセンターの１ケ所を切開し、ロール状に巻き取ってハウス用被覆材とする。
また、基体フィルム１の成形時には、各樹脂層に必要に応じて、上述した添加剤以外にも各種の添加剤（紫外線吸収剤，光安定剤，酸化防止剤，滑剤，熱安定剤，着色剤，防曇剤，帯電防止剤等）を通常の量で配合させることができる。
【実施例】
【００２２】
以下に、本発明の実施例を説明する。
［実施例１〜３及び比較例１〜４］
表１に示す実施例１〜３と表２に示す比較例１〜４は、インフレーション成形機によるインフレーション成形加工で、３層構造の基体フィルム１を厚さが５０μｍ、幅が３〜６ｍの帯状に形成したものであり、実施例１〜３及び比較例１〜３は、内層と外層を共通の構成にしている。
実施例１〜３及び比較例１〜４の内層において共通する構成として、ＥＶＡ（ＶＡ５％）を９７重量％配合している。
実施例１〜３及び比較例１〜３の外層において共通する構成として、メタロセン系ＬＬＤＰＥを主成分（８７．５重量％）とし、ＬＤＰＥを配合している。
比較例４の外層は、ＬＤＰＥを主成分（９７．５重量％）とし、メタロセン系ＬＬＤＰＥは配合していない。
【００２３】
実施例１〜３及び比較例１〜４の中間層は、ＥＶＡ（ＶＡ２１％）又はメタロセン系ＬＬＤＰＥのいずれか一方を主成分とし、共通してハイドロタルサイトを１０重量％配合している。
すなわち、実施例１の中間層は、ＥＶＡ（ＶＡ２１％）を６７重量％、メタロセン系ＬＬＤＰＥを２０重量％配合している。実施例２の中間層は、ＥＶＡ（ＶＡ２１％）を７７重量％、メタロセン系ＬＬＤＰＥを１０重量％配合している。実施例３の中間層は、ＥＶＡ（ＶＡ２１％）を４７重量％、メタロセン系ＬＬＤＰＥを４０重量％配合している。比較例１の中間層は、ＥＶＡ（ＶＡ２１％）を８７重量％、メタロセン系ＬＬＤＰＥを０重量％配合している。比較例２の中間層は、ＥＶＡ（ＶＡ２１％）を０重量％、メタロセン系ＬＬＤＰＥを８７重量％配合している。比較例３の中間層は、ＥＶＡ（ＶＡ２１％）を３７重量％、メタロセン系ＬＬＤＰＥを５０重量％配合している。比較例４の中間層は、ＥＶＡ（ＶＡ２１％）を６７重量％、メタロセン系ＬＬＤＰＥを２０重量％配合している。
【００２４】
また、各例の内層と外層には、防曇剤を少量添加した。一例として、防曇剤としては、多価アルコール（ソルビタン）と高級脂肪酸（ヒドロキシ脂肪酸を含む）とからなる部分エステル化物を主成分したものが２重量％添加されている。
各例の内層，中間層，外層の各層には、酸化防止剤や光安定剤を少量添加した。一例として、酸化防止剤としては、フェノール系，りん系が、光安定剤としては、ヒンダードアミン系が合計で１重量％程度添加されている。
各例の外層には、アンチブロッキング剤やスリップ剤を少量添加した。一例として、アンチブロッキング剤としては、シリカ系が１重量％程度、スリップ剤としては、オレイン酸ビスアミドが０．５重量％程度添加されている。
【００２５】
そして、このような基体フィルム１を用いたハウスＡで根菜類を栽培する実験も行った。
実施例１の外層に紫外線吸収剤としてＭＡＦ−６１３（昭和化学製、ベンゾトリアゾール系）を配合し、波長３２５ｎｍにおける紫外線透過率が６０％の基体フィルム１を作成した。これと同様に、実施例２の外層にＭＡＦ−６１３（昭和化学製、ベンゾトリアゾール系）を配合して、波長３２５ｎｍの紫外線透過率が４５％の基体フィルム１を作成し、実施例３の外層にＭＡＦ−６１３（昭和化学製、ベンゾトリアゾール系）を配合して、波長３２５ｎｍの紫外線透過率が２５％の基体フィルム１を作成した。
これら実施例１〜３の基体フィルム１を用いたハウスＡで、ニンジンの生産をそれぞれ行い、ニンジン収穫機で収穫した。
また、比較例１〜４としては、紫外線吸収剤が無添加の波長３２５ｎｍでの紫外線透過率８０％の基体フィルム１を作成した。これら比較例１〜４の基体フィルム１を用いたハウスＡでも、ニンジンの生産を行い、ニンジン収穫機で収穫した。
【００２６】
表１に示す実施例１〜３と表２に示す比較例１〜４の評価結果は、以下の指標に基づくものである。
「展張時の踏み込み強度」とは、前述したハウスＡの設置時において、図１に示されるように、裾部Ａ１となる基体フィルム１の端部１ａに土を盛った後に、その上の地面Ｇを足で踏み込む際に、基体フィルム１に破れが生じたか否かの試験を行い、４段階で評価した結果である。
「非常に強く破れない」を◎、「破れない」を○、「破れ難い」を○△、「破れ易い」を×と評価した。
「貫通孔からの破れ易さ」とは、前述した貫通孔２の孔開けによって、図１に示されるように、貫通孔２の孔縁から切れ目Ｘが生じて、破れが広がった否かの試験を行い、３段階で評価した結果である。
「破れが広がらない」を○、「破れが広がり難い」を○△、「破れが広がり易い」を×と評価した。
「収穫機による収穫性」とは、前述したハウスＡにてニンジンを栽培し、ニンジン収穫機で収穫する試験を行い、２段階で評価した結果である。
「葉を掴み上げ損なうことなく良好に収穫できた場合」を○、「葉を掴み上げ損ねて収穫が困難な場合」を×と評価した。
【００２７】
【表１】
2014217335.tif 000003
【００２８】
【表２】
2014217335.tif 000004
【００２９】
［評価結果］
実施例１〜３は、「展張時の踏み込み強度」、「貫通孔からの破れ易さ」及び「収穫機による収穫性」が共に良好な評価結果であった。
これに対し、比較例１〜４は、「展張時の踏み込み強度」又は「貫通孔からの破れ易さ」のいずれか一方に不良な評価結果であり、「収穫機による収穫性」も不良な評価結果であった。
【図１】
2014217335.tif 000005